(57)【要約】【課題】  注湯時に鋳型からのガス発生がなくブローホール等のガス欠陥を防止し、軽合金から鋳鋼品までの鋳造に利用でき、鋳型の強度調整が可能でかつ崩壊性が優れた無機鋳型とその製造方法を提供する。【解決手段】  有機バインダで造形した鋳型に、ＳｉＯ２／Ｎａ２Ｏ、ＳｉＯ２／Ｋ２ＯまたはＳｉＯ２／Ｎａ２Ｏ＋Ｋ２Ｏのモル比が３．１以上４．４以下の無機バインダを含浸させ、乾燥後、高温で焼成し有機バインダを焼失させ、無機バインダで鋳型形状を保持した崩壊性の優れた無機鋳型を得る。【選択図】なし【特許請求の範囲】
【請求項１】
有機バインダで造形した鋳型に、ＳｉＯ２／Ｎａ２Ｏ、ＳｉＯ２／Ｋ２ＯまたはＳｉＯ２／Ｎａ２Ｏ＋Ｋ２Ｏのモル比が３．１以上４．４以下の無機バインダを含浸させ、乾燥後、高温で焼成し有機バインダを焼失させることで無機鋳型を得る製造方法。
【請求項２】
前記無機バインダが水ガラス系無機高分子からなる請求項１に記載の製造方法。
【請求項３】
前記無機バインダのモル比調整剤としてコロイダルシリカ、苛性ソーダ及び苛性カリから選択される少なくとも一種を含む請求項１〜２のいずれかに記載の製造方法。
【請求項４】
前期無機バインダの含浸を、無機バインダに界面活性剤を添加したものを用いて行う請求項１〜３のいずれかに記載の製造方法。
【請求項５】
前期乾燥を自然乾燥、温風乾燥、熱風乾燥またはマイクロ波乾燥により行うことからなる請求項１〜４のいずれかに記載の製造方法。
【請求項６】
前記無機鋳型が鋳造用の主型もしくは中子であることを特徴とする請求項１〜５のいずれかに記載の製造方法
【発明の詳細な説明】
【技術分野】
【０００１】  本発明は、鋳型及び鋳型の製造方法に関する。
【背景技術】
【０００２】  鋳型にはシェルモールド法やコールドボックス法など有機バインダを使用した鋳型造形法がある。シェルモールド法は鋳物砂に有機バインダがコーティングされたレジンコーテッドサンドを使用した鋳型造形法でレジンコーテッドサンドは型枠への良好な流動性を特徴に持ち、複雑な形状の鋳型を精度良く造形することができ、速硬性など優れた生産性を有し自動車産業をはじめ多くの分野で採用されている。コールドボックス法も有機バインダを用いて硬化剤としてアミンガスで鋳型硬化を行う鋳型造形法でシェルモールド法同様に優れた生産性を有する。【０００３】  しかしながらシェルモール法やコールドボックス法は、その造形性や優れた生産性を有するという利点はあるものの、鋳造の際に鋳型に使用している有機バインダから高温による燃焼によりガスが発生し、ガス欠陥といわれるブローホール等の重大な欠陥が発生するという欠点があった。【０００４】  これらを解決しようと、ガス欠陥が発生しない無機鋳型の製造方法として、特開平３−２４８７４０号公報では、鋳物砂に有機バインダを加えて造形した鋳型に、ＳｉＯ２／Ｎａ２Ｏモル比が４．５〜６．０の無機バインダを含浸させ、乾燥後、大気中高温下で有機物を焼失させ、無機粘結剤で鋳型形状を保持するようにした鋳型造形法の記載がある。
【先行技術文献】
【特許文献】
【０００５】
【特許文献１】特開平３−２４８７４０号公報
【発明の概要】
【発明が解決しようとする課題】
【０００６】  しかしながら、特開平３−２４８７４０号公報記載の鋳型の製造方法では、無機バインダのＳｉＯ２／Ｎａ２Ｏのモル比が４．５〜６．０と高く、モル比が低い無機バインダと比較して短時間でゲル状になりやすく、ゲル化が僅かでも始まると鋳型に含浸ができなくなり、無機鋳型の製造作業上に困難が生じる。【０００７】  本発明は上記課題に鑑み、その解決課題とするところは、有機バインダを用いた生産性の高い製造方法で鋳型を造形し、管理が容易な無機バインダで処理することで、鋳型の強度調整が可能でかつ崩壊性が優れた無機鋳型を得ることにある。
【課題を解決するための手段】
【０００８】  本発明者は、有機バインダで造形した鋳型をＳｉＯ２／Ｎａ２Ｏ、ＳｉＯ２／Ｋ２ＯまたはＳｉＯ２／Ｎａ２Ｏ＋Ｋ２のモル比を特定した無機バインダで処理することでガス欠陥が発生しないかつ崩壊性が優れた無機鋳型を得られることを見いだし、本発明に至った。【０００９】  すなわち本発明の製造方法によれば、有機バインダを使用して造形した鋳型に対しＳｉＯ２／Ｎａ２Ｏ、ＳｉＯ２／Ｋ２ＯまたはＳｉＯ２／Ｎａ２Ｏ＋Ｋ２Ｏのモル比が３．１以上４．４以下の無機バインダを含浸させ、乾燥後、高温で有機バインダを焼失させることで、無機鋳型を製造することができる。またＳｉＯ２／Ｎａ２Ｏ、ＳｉＯ２／Ｋ２ＯまたはＳｉＯ２／Ｎａ２Ｏ＋Ｋ２Ｏのモル比を変更することにより、無機鋳型の強度を調整できる。
【発明の効果】
【００１０】  本発明の製造方法によれば、有機バインダで造形した鋳型に無機バインダを含浸させ、乾燥後、高温で焼成することで無機鋳型が得られる。本発明の無機鋳型は、注湯時に鋳型からのガス発生がなくブローホール等のガス欠陥を防止し、軽合金から鋳鋼品までの鋳造に利用でき、鋳型の強度調整が可能で優れた崩壊性を有している。また無機バインダの含浸の際も特別な設備が必要なく、簡易な方法で無機鋳型が製造できる。
【図面の簡単な説明】
【００１１】  なし
【発明を実施するための形態】
【００１２】  以下に、本発明の実施形態について、詳細を説明する。
【００１３】  本発明の無機鋳型は、有機バインダで造形した鋳型に、無機バインダを含浸させ、乾燥後、高温で有機バインダを焼失させ、無機バインダで鋳型形状を保持することで無機鋳型を得られる。
【００１４】  無機バインダは、ＳｉＯ２／Ｎａ２Ｏ、ＳｉＯ２／Ｋ２ＯまたはＳｉＯ２／Ｎａ２Ｏ＋Ｋ２Ｏのモル比が３．１以上４．４以下からなるものである。
【００１５】  無機バインダのＳｉＯ２／Ｎａ２Ｏ、ＳｉＯ２／Ｋ２ＯまたはＳｉＯ２／Ｎａ２Ｏ＋Ｋ２Ｏのモル比調整剤としてコロイダルシリカ、苛性ソーダ及び苛性カリが添加することができ、モル比を高くするにつれて鋳型強度をより低くすることが可能となる。
【００１６】  有機バインダはシェルモールド法で用いられるフェノール樹脂の熱硬化樹脂や、コールドボックス法等に使用される自硬性のウレタン樹脂やフラン樹脂、フェノール樹脂が挙げられる。
【００１７】  界面活性剤はノニオン系界面活性剤、アニオン系界面活性剤、カチオン系界面活性剤または両性界面活性剤を挙げることができ、これらの中からその１種又は２種以上を適宜選択して使用できる。
【実施例】
【００１８】  以下、実施例を示して本発明について具体的に説明するが、本発明が下記実施例により限定されるものでないことはもとよりである。【００１９】  実施例１
〈試験片の作成〉
シェルモールド法で１００ｍｍ×１０ｍｍ×１０ｍｍの試験片を作成し、ＳｉＯ２／Ｎａ２Ｏのモル比が３．５の無機バインダを含浸させ、乾燥後、１０００℃で焼成し有機バインダを焼失し試験片を作成した。【００２０】  〈抗折強度試験〉
試験片を３点折り曲げ法にて強度を測定した。
そして強度の評価を、抗折強度が２０ｋｇｆ／ｃｍ２未満を×、２０ｋｇｆ／ｃｍ２以上３０ｋｇｆ／ｃｍ２未満を○、３０ｋｇｆ／ｃｍ２以上を◎として評価した。
また、崩壊性の評価を、抗折強度が５０ｋｇｆ／ｃｍ２未満を◎、５０ｋｇｆ／ｃｍ２以上１００ｋｇｆ／ｃｍ２未満を○、１０１ｋｇｆ／ｃｍ２以上を×として評価した。
これらの結果を表１に示す。【００２１】  実施例２
ＳｉＯ２／Ｎａ２Ｏのモル比が４．１の無機バインダを使用し、実施例１と同様にして試験片を作成し、強度測定及び評価を行った。これらの結果を表１に示す。【００２２】  比較例１
比較用にＳｉＯ２／Ｎａ２Ｏのモル比が６．０の無機バインダを使用し、実施例１と同様にして試験片を作成し、強度測定及び評価を行った。これらの結果を表１に示す。【００２３】  比較例２
比較用に１号珪酸ソーダ（ＳｉＯ２／Ｎａ２Ｏモル比６．０）の無機バインダを使用し、実施例１と同様にして試験片を作成し、強度測定及び評価を行った。これらの結果を表１に示す。【００２４】
【表１】
2018158377.tif 000002
【００２５】  表１から、実施例１及び２は無機バインダ中のＳｉＯ２／Ｎａ２Ｏのモル比を３．１以上４．４以下を範囲として含浸し、焼成を行っているので、鋳造時に必要な鋳型強度を有しかつ崩壊性が良好な無機鋳型となっている。
比較例１はＳｉＯ２／Ｎａ２Ｏのモル比６．０の無機バインダを製造した直後から一部ゲル化が始まっており、試験片の外側の部分にしか含浸できず鋳型としての強度が不十分な無機鋳型になっている。比較例２の１号珪酸ソーダは鋳型強度が著しく高く崩壊が困難な無機鋳型になっている。